(57)【特許請求の範囲】
【請求項１】
野地板を備え、上方に屋根葺材が取り付けられる屋根下地材であって、
上記野地板は、密度が０．７以上０．８５未満で吸水率が１５％以下の中密度繊維板で構成され、
上記中密度繊維板は、ユリア・メラミン共縮合樹脂系接着剤、ジフェニルメタンジイソシアネート及びフェノール樹脂の少なくとも１種からなる第１の接着剤と、ユリア樹脂系接着剤からなる第２の接着剤とを含み、
上記中密度繊維板は、上記第１の接着剤と上記第２の接着剤との配合比率を調整することにより、吸水率が１５％以下で且つ透湿抵抗が２．５ｍ２・ｈ・ｍｍＨｇ／ｇ未満になるように構成されている
ことを特徴とする屋根下地材。
【請求項２】
請求項１において、
上記野地板の上面に設けられた透湿防水シートを備えている
ことを特徴とする屋根下地材。
【請求項３】
屋根葺材と、該屋根葺材が上方に取り付けられる屋根下地材と、該屋根下地材の下方に設けられる断熱材とを備えた建物の屋根構造であって、
上記屋根下地材は、請求項１又は２に記載の屋根下地材である
ことを特徴とする建物の屋根構造。
【発明の詳細な説明】
【技術分野】
【０００１】
本発明は、屋根下地材及びそれを備えた屋根構造に関するものである。
【背景技術】
【０００２】
従来、野地板と該野地板の上面に敷き詰められた防水シートとを有する屋根下地材が用いられている（例えば、下記の特許文献１を参照）。
【０００３】
特許文献１には、屋根下地材の野地板の下方に断熱材が野地板に平行に設けられた屋根構造が開示されている。また、この屋根構造では、冬季に室内で生じ小屋裏に至った湿気が屋外に排出されるように、野地板と断熱材との間に２箇所で屋外と連通する通気路が形成されている。上記屋根構造では、このような通気路を設けることにより、冬季に室内で生じた湿気が小屋裏に至ることにより、防水シートと野地板との間において結露が生じ、野地板が腐朽するのを防止している。
【先行技術文献】
【特許文献】
【０００４】
【特許文献１】特開平４−２９３８３４号公報
【発明の概要】
【発明が解決しようとする課題】
【０００５】
しかしながら、上記屋根構造では、湿気の排出は、軒裏からの外気の流入量（風速）に依存している。そのため、無風状態では、通気路を設けていても湿気の排出が不十分な場合があり、野地板の裏面において結露が生じ、野地板が腐朽する虞があった。
【０００６】
また、上記屋根構造では、屋根葺材の隙間から浸入した雨水が、防水シート及び野地板を貫く釘の釘穴を通って野地板の内部に至ることがある。従来、野地板として用いていた構造用合板は、吸水率が高く、このような雨水が浸透し易い。一方、上記屋根構造では、野地板が防水シートで覆われているため、雨水が浸透した野地板は乾き難く、腐朽し易いという問題もあった。
【０００７】
本発明は、かかる点に鑑みてなされたものであり、その目的は、野地板を有する屋根下地材及びそれを備えた屋根構造において野地板の腐朽を防止することにある。
【課題を解決するための手段】
【０００８】
上記の目的を達成するために、この発明では、野地板を有する屋根下地材において、吸水率が１５％以下に構成された中密度繊維板を野地板として用いることとした。
【０００９】
具体的には、第１の発明は、野地板を備え、上方に屋根葺材が取り付けられる屋根下地材であって、上記野地板は、密度が０．７以上０．８５未満で吸水率が１５％以下の中密度繊維板で構成されていることを特徴とする。
【００１０】
ここで、上記吸水率は、相対湿度６５±５％の環境下で恒量に達した試験片の重量（ｍ１）を測定した後、該試験片を２０±１℃の水中に置き、２４時間浸した後、試験片を取り出して重量（ｍ２）を測定する吸水率試験を行い、該吸水率試験において測定した水浸前後の試験片の重量差から算出したもの（水浸前後の試験片の重量差（ｍ２−ｍ１）を水浸前の重量ｍ１で除したものに１００を乗じた値）である。
【００１１】
第１の発明では、野地板が、密度が０．７以上０．８５未満の構造用の中密度繊維板（ＭＤＦ：Ｍｅｄｉｕｍ  Ｄｅｎｓｉｔｙ  Ｆｉｂｅｒｂｏａｒｄ）で構成されている。中密度繊維板は、木材繊維を接着剤と共に熱圧して成板することによって形成された木質ボードであり、木材繊維間に隙間が形成されているため、従来、野地板として用いられていた構造用合板に比べて透湿抵抗が低い。そのため、このような湿気を透過させ易い野地板を備えた屋根下地材によれば、冬季に室内で生じた湿気が小屋裏に至っても、野地板を透過して屋外へ排出することができるため、野地板裏面に湿気が溜まることがない。よって、通気路を設けなくても野地板裏面での結露の発生及び野地板の腐朽を抑制することができる。
【００１２】
また、第１の発明によれば、吸水率が１５％以下に構成された中密度繊維板を野地板として用いている。このような野地板は、構造用合板等で構成された従来の野地板（吸水率６０％以上）に比べて表面に付着した雨水を吸水し難い。また、このような野地板によれば、釘が打ち込まれた箇所においても、木材繊維間をかき分けるように打ち込まれた釘に接着剤でコーティングされた木材繊維が密着することにより、釘穴に雨水等の水分が浸入し難くなる。このように表面だけでなく釘穴からも吸水し難い防水性に優れた中密度繊維板を野地板として用いることにより、雨水が屋根葺材の隙間から屋根下地材に至っても、従来に比べて雨水が格段に野地板に浸透し難くなり、野地板の腐朽を抑制することができる。また、万一、雨水が野地板に浸透したとしても、野地板の裏面まで至ることがないため、雨漏りを防止することができる。
【００１３】
つまり、第１の発明では、野地板を有する屋根下地材において、透湿性と防水性に優れた吸水率１５％以下の中密度繊維板を野地板として用いることにより、野地板の腐朽を防止することができる。
【００１４】
第１の発明は、上記特徴に加え、上記中密度繊維板は、ユリア・メラミン共縮合樹脂系接着剤、ジフェニルメタンジイソシアネート及びフェノール樹脂の少なくとも１種からなる第１の接着剤と、ユリア樹脂系接着剤からなる第２の接着剤とを含んでいることを特徴とする。
【００１５】
第１の発明では、野地板を構成する中密度繊維板の接着剤として、耐水性に優れるユリア・メラミン共縮合樹脂系接着剤、ジフェニルメタンジイソシアネート及びフェノール樹脂の少なくとも１種からなる第１の接着剤を用いている。このような第１の接着剤を含む中密度繊維板は、木材繊維が第１の接着剤でコーティングされることにより、木材繊維間に水が浸入し難くなり、吸水率が低くなる。一方、耐水性に優れた第１の接着剤のみを接着剤として中密度繊維板を形成すると、吸水率を著しく低減することができるものの、透湿抵抗が増大する虞がある。また、耐水性に優れた第１の接着剤は高価であるため、第１の接着剤のみを接着剤として用いると中密度繊維板も高価になり、屋根下地材の製造コストが嵩む。そこで、第１の発明では、第１の接着剤と共に、安価で耐水性が低いユリア樹脂系接着剤からなる第２の接着剤を接着剤として用いた中密度繊維板を用いることとした。第２の接着剤は、安価で耐水性が低いため、高価で耐水性の高い第１の接着剤と混ぜて用いることにより、吸水率１５％以下の中密度繊維板を、比較的安価に且つ透湿抵抗を増大させることなく形成することができる。よって、そのような中密度繊維板を野地板とすることにより、透湿性と防水性に優れた野地板を有する屋根下地材を容易に且つ比較的安価に提供することができる。
【００１６】
第１の発明は、上記特徴に加え、上記中密度繊維板は、上記第１の接着剤と上記第２の接着剤との配合比率を調整することにより、吸水率が１５％以下で且つ透湿抵抗が２．５ｍ２・ｈ・ｍｍＨｇ／ｇ未満になるように構成されていることを特徴とする。
【００１７】
ここで、透湿抵抗は、ＪＩＳ  Ａ１３２４に規定されたカップ法に準拠して測定される値である。
【００１８】
第１の発明では、透湿抵抗が２．５ｍ２・ｈ・ｍｍＨｇ／ｇ未満に構成された中密度繊維板を野地板として用いている。このように透湿抵抗が極めて低く、透湿性に優れた中密度繊維板を野地板として用いることにより、野地板裏面での結露の発生及び野地板の腐朽を抑制する効果がさらに増大する。
【００１９】
第２の発明は、第１の発明において、上記野地板の上面に設けられた透湿防水シートを備えていることを特徴とする。
【００２０】
第２の発明では、野地板の上面に透湿防水シートが設けられている。つまり、透湿性と防水性に優れた野地板の上面に、さらに透湿性と防水性を有するシートが設けられることとなる。このような構成により、屋根下地材の防水性がさらに向上するため、野地板の腐朽をさらに抑制することができる。
【００２１】
第３の発明は、屋根葺材と、該屋根葺材が上方に取り付けられる屋根下地材と、該屋根下地材の下方に設けられる断熱材とを備えた建物の屋根構造であって、上記屋根下地材は、第１又は第２の発明に係る屋根下地材であることを特徴とする。
【００２２】
第３の発明では、屋根葺材と屋根下地材と断熱材とを備えた屋根構造に、透湿性と防水性に優れ、腐朽し難い野地板を有する上述の屋根下地材が用いられている。このような屋根下地材を用いることにより、屋根下地材と断熱材との間に通気路を設けなくても、野地板裏面での結露の発生及び野地板の腐朽を抑制することができる。よって、上記屋根下地材を用いることにより、腐朽し難い屋根構造を、通気路のない容易な構成とすることができ、容易に施工することができる。
【発明の効果】
【００２３】
以上説明したように、本発明の屋根下地材及びそれを備えた屋根構造によると、吸水率が１５％以下の中密度繊維板を野地板として用いることしたため、野地板の腐朽を防止することができる。また、万一、雨水が野地板に浸透したとしても、野地板の裏面まで至ることがないため、雨漏りを防止することができる。
【図面の簡単な説明】
【００２４】
【図１】図１は、実施形態１に係る建物の屋根構造の一部分を示す断面図である。
【図２】図２は、図１のII−II線方向の断面図である。
【図３】図３は、透水性試験の様子を示す模式図である。
【図４】図４は、透水性試験の試験結果である。
【発明を実施するための形態】
【００２５】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２６】
《発明の実施形態１》
図１及び図２に示すように、屋根構造１は、所謂、屋根断熱タイプの屋根構造であり、屋根葺材１０と、屋根下地材２０と、断熱材３０とを備えている。屋根葺材１０と屋根下地材２０は、建物の小屋組において間隔を空けて配された複数の垂木２，…，２の上方に施工されている。断熱材３０は、複数の垂木２，…，２の各間に設けられている。複数の垂木２，…，２の下端面には、石膏ボード３が取り付けられている。
【００２７】
屋根葺材１０は、本実施形態１では、粘土瓦で構成されている。屋根葺材１０は、屋根下地材２０に取り付けられた瓦桟１１に固定されている。屋根葺材１０は、瓦桟１１に向かって打ち込まれた釘４で瓦桟１１に取り付けられている。なお、屋根葺材１０は、粘度瓦に限られず、セメント瓦、スレート、金属板等であってもよいが、通気性の良い粘土瓦、セメント瓦が好適である。
【００２８】
屋根下地材２０は、複数の垂木２，…，２に取り付けられている。屋根下地材２０の上面には、桁行方向に延びる複数の瓦桟１１，…，１１が取り付けられている。複数の瓦桟１１，…，１１は、垂木２に向かって打ち込まれた釘５で固定されている。屋根下地材２０の詳細な構成については後述する。
【００２９】
断熱材３０は、ロックウールによって構成されている。なお、断熱材３０は、断熱効果のあるものであればいかなるものであってもよく、例えば、グラスウール等の繊維系の断熱材を用いることができる。本実施形態１では、断熱材３０は、屋根下地材２０の直下に設けられている。
【００３０】
以上のような構成により、本実施形態１では、屋根構造１は、天井側ではなく屋根側に断熱材３０が設けられる、所謂、屋根断熱タイプの屋根構造に構成されている。
【００３１】
〈屋根下地材の詳細な構成〉
屋根下地材２０は、野地板２１と、透湿防水シート２２とを備えている。野地板２１と透湿防水シート２２とは、いずれも透湿性と防水性とを兼ね備えている。そのため、本実施形態１では、断熱材３０と野地板２１との間に屋外と連通する連通路が設けられていない。
【００３２】
［野地板］
野地板２１は、密度（ｇ／ｃｍ３）が０．７以上０．８５未満の構造用の中密度繊維板（ＭＤＦ：Ｍｅｄｉｕｍ  Ｄｅｎｓｉｔｙ  Ｆｉｂｅｒｂｏａｒｄ）で構成されている。本実施形態では、密度０．７９ｇ／ｃｍ３の厚さ９．２ｍｍ厚の中密度繊維板を、野地板２１として用いている。
【００３３】
野地板２１を構成する中密度繊維板は、耐水性に優れた第１の接着剤と、該第１の接着剤と比較して耐水性が低い第２の接着剤とを含んでいる。本実施形態１では、ユリア・メラミン共縮合樹脂系接着剤を第１の接着剤とし、ユリア樹脂系接着剤を第２の接着剤として含む中密度繊維板によって野地板２１が構成されている。また、本実施形態１では、野地板２１において、第１の接着剤と第２の接着剤とは、重量比率が第１の接着剤：第２の接着剤＝２：８となるように配合されて含まれている。なお、第１の接着剤は、ユリア・メラミン共縮合樹脂系接着剤に限られず、ユリア・メラミン共縮合樹脂系接着剤、ジフェニルメタンジイソシアネート及びフェノール樹脂の少なくとも一種を含むものであればよい。
【００３４】
（吸水率）
野地板２１は、吸水率が１５％以下となるように構成されている。なお、野地板２１は、吸水率が１３．６％以下となるように構成されるのが好ましく、さらに、吸水率が１３．２％以下となるように構成されるのがより好ましい。
【００３５】
ここで、上記吸水率は、相対湿度６５±５％の環境下で恒量に達した試験片の重量（ｍ１）を測定した後、該試験片を２０±１℃の水中に置き、２４時間浸した後、試験片を取り出して重量（ｍ２）を測定する吸水率試験を行い、該吸水率試験において測定した水浸前後の試験片の重量差から算出したもの（水浸前後の試験片の重量差（ｍ２−ｍ１）を水浸前の重量ｍ１で除したものに１００を乗じた値）を用いる。
【００３６】
上述のように耐水性に優れる第１の接着剤を含む中密度繊維板は、木材繊維が第１の接着剤でコーティングされることにより、木材繊維間に水が浸入し難くなり、吸水率が低くなる。よって、野地板２１を構成する中密度繊維板の成形に第１の接着剤を用い、その配合比率を調整することにより、野地板２１の吸水率を所望の吸水率、本実施形態では、１５％以下（好ましくは１３．６％以下、より好ましくは１３．２％以下）にすることができる。
【００３７】
なお、従来野地板として用いていた厚さ１２ｍｍの構造用合板Ａ（スギ）と構造用合板Ｂ（表層カラマツ、芯層スギ）について、上記吸水率試験を行い、吸水率を算出したところ、その吸水率は、８２％と６１％であった。このことから、本実施形態１の野地板２１の吸水率が従来の野地板と比較して著しく低いことが判る。
【００３８】
（透湿性能）
野地板２１は、ＪＩＳ  Ａ１３２４に規定されたカップ法に準拠して測定される透湿抵抗が、２．５ｍ２・ｈ・ｍｍＨｇ／ｇ未満となるように構成されている。
【００３９】
上述のように耐水性に優れる第１の接着剤を含む中密度繊維板は、吸水率が低くなる。一方、耐水性に優れた第１の接着剤のみを接着剤として中密度繊維板を形成すると、吸水率を著しく低減することができるものの、透湿抵抗が増大する虞がある。
【００４０】
しかしながら、本実施形態１では、野地板２１を構成する中密度繊維板の成形に第１の接着剤と共に、安価で耐水性が低いユリア樹脂系接着剤からなる第２の接着剤を接着剤として用いている。第２の接着剤は、第１の接着剤に比べて耐水性が低いため、耐水性の高い第１の接着剤と混ぜて用いることにより、吸水率の低い（１５％以下の）中密度繊維板を、透湿抵抗を増大させることなく形成することができる。つまり、第１の接着剤と第２の接着剤との配合比率を調整することにより、吸水率が１５％以下で且つ透湿抵抗が２．５ｍ２・ｈ・ｍｍＨｇ／ｇ未満の野地板２１を構成することができる。なお、本実施形態１では、上述のように、ユリア・メラミン共縮合樹脂系接着剤からなる第１の接着剤と、ユリア樹脂系接着剤からなる第２の接着剤とを、重量比率が第１の接着剤：第２の接着剤＝２：８となるように配合して添加して形成した中密度繊維板を野地板２１として用いることにより、吸水率が１５％以下で且つ透湿抵抗が２．５ｍ２・ｈ・ｍｍＨｇ／ｇ未満の野地板２１を構成することができる。
【００４１】
なお、従来野地板として用いていた上記構造用合板Ａと構造用合板Ｂについて、ＪＩＳ  Ａ１３２４に規定されたカップ法に準拠して測定した透湿抵抗は、２３ｍ２・ｈ・ｍｍＨｇ／ｇと２７ｍ２・ｈ・ｍｍＨｇ／ｇであった。このことから、本実施形態１の野地板２１の透湿抵抗が従来の野地板と比較して著しく低い、つまり、透湿性能が著しく高いことが判る。
【００４２】
［透湿防水シート］
透湿防水シート２２は、ＪＩＳ  Ａ１３２４に規定されたカップ法に準拠して測定される透湿抵抗が０．６５ｍ２・ｓ・Ｐａ／μｇ以下となるように構成されている。この透湿抵抗は、ＪＩＳ  Ａ６１１１の屋根用の透湿防水シートの規定に準拠したものである。本実施形態１では、透湿防水シート２２は、多数の微細孔（直径０．５μｍ程度）が設けられた樹脂フィルムで構成され、透湿抵抗が０．５ｍ２・ｓ・Ｐａ／μｇ以下に構成されている。なお、透湿防水シート２２は、ＪＩＳ  Ａ６１１１に準拠したものであればいかなるものを用いてもよく、不織布で構成してもよい。また、これらを積層したものとしてもよい。
【００４３】
〈野地板の防水性〉
上述のように、従来の屋根下地材では、野地板（構造用合板）の吸水率が高いため、防水シートを貫く釘穴を通って野地板に至った雨水が野地板の表面から内部に浸透し易かった。また、従来の屋根下地材では、野地板を貫く釘穴の止水性が低く、雨水が野地板まで至ると、野地板の釘穴に浸入し、釘穴からも野地板内部に雨水が吸収されていた。つまり、従来の屋根下地材では、野地板の透水性が高く、野地板の腐朽を招き易かった。
【００４４】
一方、本実施形態１の屋根下地材２０では、野地板２１の吸水率が低い（１５％以下）ため、透湿防水シート２２を貫く釘５の釘穴を通って野地板２１に至った雨水が野地板２１の表面から内部に浸透し難い。また、本実施形態１の屋根下地材２０では、釘穴の止水性が高いため、雨水が釘穴から漏水し難く、また、雨水が釘穴に浸入し難いため、釘穴から雨水が野地板２１に吸収されることもない。つまり、本実施形態１の屋根下地材では、野地板２１の透水性が低く、野地板２１の腐朽を招き難い。
【００４５】
この点を実証すべく、以下の透水性試験を行った。
【００４６】
（１）試験体
以下の２種類の試験体Ｘを２枚ずつ用意した。
【００４７】
Ｉ：中密度繊維板（厚さ９ｍｍ、密度０．７９ｇ／ｃｍ３、含水率８．９％）
II：合板（厚さ９ｍｍ、密度０．４２ｇ／ｃｍ３、含水率１０．６％、針葉樹）
なお、Ｉの試験体Ｘは、野地板２１を構成する中密度繊維板と同様に、吸水率が１５％以下で透湿抵抗が２．５ｍ２・ｈ・ｍｍＨｇ／ｇ未満となるように構成されている。
【００４８】
（２）試験方法
まず、図３に示すように、試験用器具を組み立てる。具体的には、試験体Ｘの中心に釘５１（Ｎ５０、スクリュー釘）を上方から打ち込む。Ｉの試験体Ｘの一方（試験体Ｘ１と言う）には、Ｎ５０の釘５１を打ち込み、他方（試験体Ｘ２と言う）には、スクリュー釘を打ち込む。IIの試験体Ｘの一方（試験体Ｘ３と言う）には、Ｎ５０の釘５１を打ち込み、他方（試験体Ｘ４と言う）には、スクリュー釘を打ち込む。このようにして形成された４種類の試験体Ｘ１〜Ｘ４のそれぞれに対し、釘５１を覆うように試験体Ｘの上面にアクリル樹脂からなる円筒５２（内径３４ｍｍ、高さ３００ｍｍ）を立てて置き、円筒５２と試験体Ｘの上面との隙間をコーキング剤５３で埋めた後、これらを円筒５２よりも大径のビーカー５４の上に載せる。
【００４９】
試験用器具の組み立て後、水（常温）を、円筒５２内に静かに注ぐ。水は、円筒５２の高さ２５０ｍｍ（約２２７ｍｌ）の位置まで注ぐ。そして、これらを気温２０℃、相対湿度６５％の環境下で８日間静置し、定期的に水の残量、試験体Ｘの外観状態及び釘穴からの水の漏れを確認した。
【００５０】
（３）試験結果
図４のグラフは、上記透水性試験の結果である。図４のグラフの縦軸に示す透水量（ｍｌ）は、円筒５２内に注がれた水の減少量である。また、■印が試験体Ｘ１、◆印が試験体Ｘ２、●印が試験体Ｘ３、▲印が試験体Ｘ４のそれぞれの透水量を示している。
【００５１】
図４のグラフから判るように、４種類の試験体Ｘ１〜Ｘ４のうち、試験体Ｘ４の透水量が最も多く、試験開始後３日目で円筒５２内の水がほとんど無くなり、試験の続行が不可能となった。次いで、試験体Ｘ３の透水量が多く、試験開始後４日目で円筒５２内の水がほとんど無くなり、試験の続行が不可能となった。この結果より、試験体Ｘ３及びＸ４では、釘５１を打ち込む際に釘穴が大きく形成されるために、この釘穴から水が試験体Ｘの繊維方向に拡がる（浸透する）と共に、釘５１を伝って試験体Ｘの下方（ビーカー５４）まで通り抜け易い（釘穴の止水性が低い）ことが判る。
【００５２】
これに対し、本実施形態１の野地板２１を構成する試験体Ｘ１及びＸ２は、４種類の試験体Ｘ１〜Ｘ４の中で試験体Ｘ３及びＸ４に比べて透水量が著しく少なく、試験開始から３日経過しても、円筒５２内からほとんど水が流出しなかった。試験体Ｘ１及びＸ２では、試験開始から８日経過しても、釘５１からビーカー５４へ水が滴らなかった。これは、試験体Ｘ１及びＸ２では、釘５１が木材繊維間をかき分けるように打ち込まれ、その釘５１に接着剤でコーティングされた木材繊維が密着することにより、水が通過する隙間がほとんど形成されないことによるものと推測される。また、試験体Ｘ１は、耐水性に優れる第１の接着剤（本実施形態１では、ユリア・メラミン共縮合樹脂系接着剤）を含む接着剤で形成され、吸水率が１５％以下に構成されている。そのため、釘穴によって釘５１の周囲に隙間が形成されたとしても、木材繊維が耐水性に優れる第１の接着剤でコーティングされているため、水が浸入しないものと推測される。このように、試験体Ｘ１及びＸ２では、水が表面（上面）から内部に浸透することがなく、釘穴に浸入することもなく、試験体Ｘ３及びＸ４に比べて透水性が著しく低い、即ち、防水性が極めて高いことが判る。
【００５３】
−実施形態１の効果−
本実施形態１によれば、野地板２１が、密度が０．７以上０．８５未満の構造用の中密度繊維板で構成されている。中密度繊維板は、木材繊維を接着剤と共に熱圧して成板することによって形成された木質ボードであり、木材繊維間に隙間が形成されているため、従来、野地板として用いられていた構造用合板に比べて透湿抵抗が低い。そのため、このような湿気を透過させ易い野地板２１を備えた屋根下地材２０よれば、冬季に室内で生じた湿気が小屋裏に至っても、野地板２１を透過して屋外へ排出することができるため、野地板２１裏面に湿気が溜まることがない。よって、通気路を設けなくても野地板２１裏面での結露の発生及び野地板２１の腐朽を抑制することができる。
【００５４】
また、本実施形態１によれば、吸水率が１５％以下に構成された中密度繊維板を野地板２１として用いている。このような野地板２１は、構造用合板等で構成された従来の野地板（吸水率６０％以上）に比べて表面に付着した雨水を吸水し難い。また、このような野地板２１によれば、釘５が打ち込まれた箇所においても、木材繊維間をかき分けるように打ち込まれた釘５に接着剤でコーティングされた木材繊維が密着することにより、釘穴に雨水等の水分が浸入し難くなる。このように表面だけでなく釘穴からも吸水し難い防水性に優れた中密度繊維板を野地板２１として用いることにより、雨水が屋根葺材１０の隙間から屋根下地材２０に至っても、従来に比べて雨水が格段に野地板２１に浸透し難くなり、野地板２１の腐朽を抑制することができる。また、万一雨水が野地板２１に浸透したとしても、裏面にまで至ることはなく、雨漏りを防止することができる。
【００５５】
つまり、本実施形態１では、野地板２１を有する屋根下地材２０において、透湿性と防水性に優れた吸水率１５％以下の中密度繊維板を野地板２１として用いることにより、野地板２１の腐朽を防止することができる。
【００５６】
また、本実施形態１では、野地板２１を構成する中密度繊維板の接着剤として、耐水性に優れるユリア・メラミン共縮合樹脂系接着剤、ジフェニルメタンジイソシアネート及びフェノール樹脂の少なくとも１種からなる第１の接着剤を用いている。このような第１の接着剤を含む中密度繊維板は、木材繊維が第１の接着剤でコーティングされることにより、木材繊維間に水が浸入し難くなり、吸水率が低くなる。一方、耐水性に優れた第１の接着剤のみを接着剤として中密度繊維板を形成すると、吸水率を著しく低減することができるものの、透湿抵抗が増大する虞がある。また、上述のような耐水性に優れた第１の接着剤は高価であるため、第１の接着剤のみを接着剤として用いると中密度繊維板も高価になり、屋根下地材２０の製造コストが嵩む。そこで、本実施形態１では、第１の接着剤と共に、安価で耐水性が低いユリア樹脂系接着剤からなる第２の接着剤を接着剤として用いた中密度繊維板を用いることとした。第２の接着剤は、安価で耐水性が低いため、高価で耐水性の高い第１の接着剤と混ぜて用いることにより、吸水率１５％以下の中密度繊維板を、比較的安価に且つ透湿抵抗を増大させることなく形成することができる。よって、そのような中密度繊維板を野地板２１とすることにより、透湿性と防水性に優れた野地板２１を有する屋根下地材２０を容易に且つ比較的安価に提供することができる。
【００５７】
また、本実施形態１では、透湿抵抗が２．５ｍ２・ｈ・ｍｍＨｇ／ｇ未満に構成された中密度繊維板を野地板２１として用いている。このように透湿抵抗が極めて低く、透湿性に優れた中密度繊維板を野地板２１として用いることにより、野地板２１裏面での結露の発生及び野地板２１の腐朽を抑制する効果がさらに増大する。
【００５８】
また、本実施形態１では、野地板２１の上面に透湿防水シート２２が設けられている。つまり、透湿性と防水性に優れた野地板２１の上面に、さらに透湿性と防水性を有するシートが設けられることとなる。このような構成により、屋根下地材２０の防水性がさらに向上するため、野地板２１の腐朽をさらに抑制することができる。
【００５９】
また、本実施形態１によれば、屋根葺材１０と屋根下地材２０と断熱材３０とを備えた屋根構造１に、透湿性と防水性に優れ、腐朽し難い野地板２１を有する上述の屋根下地材２０が用いられている。このような屋根下地材２０を用いることにより、屋根下地材２０と断熱材３０との間に通気路を設けなくても、野地板２１裏面での結露の発生及び野地板２１の腐朽を抑制することができる。よって、上記屋根下地材２０を用いることにより、腐朽し難い屋根構造１を、通気路のない容易な構成とすることができ、容易に施工することができる。
【００６０】
《その他の実施形態》
上記実施形態１では、屋根下地材２０を、野地板２１と透湿防水シート２２とで構成していたが、屋根下地材２０は、透湿防水シート２２を備えないものであってもよい。上述のように、野地板２１は、従来の野地板に比べて透水性が低く防水性に優れるため、透湿防水シート２２を設けなくても、野地板２１に雨水が浸透するのを抑制することができるため、野地板２１の腐朽を抑制することができる。
【００６１】
また、上記実施形態１では、本発明に係る屋根下地材２０を、屋根断熱タイプの屋根構造１に適用する例について説明したが、屋根下地材２０は、屋根側ではなく天井側に断熱材３０が設けられた天井断熱タイプの屋根構造に適用することも勿論可能である。天井断熱タイプの屋根構造に適用した場合においても、上記実施形態１と同様の効果を奏することができる。
【産業上の利用可能性】
【００６２】
本発明は、屋根下地材及びそれを備えた屋根構造に有用である。
【符号の説明】
【００６３】
１      屋根構造
１０      屋根葺材
２０      屋根下地材
２１      野地板
２２      透湿防水シート
３０      断熱材
【要約】
【課題】野地板を有する屋根下地材及びそれを備えた屋根構造において野地板の腐朽を防止する。
【解決手段】屋根葺材１０と、該屋根葺材１０が上方に取り付けられる屋根下地材２０と、該屋根下地材２０の下方に設けられる断熱材３０とを備えた建物の屋根構造１において、野地板２１を、密度が０．７以上０．８５未満で吸水率が１５％以下の中密度繊維板で構成する。
【選択図】図１【図１】
0006671529.tif 000002
【図２】
0006671529.tif 000003
【図３】
0006671529.tif 000004
【図４】
0006671529.tif 000005